(57)【要約】【課題】本発明は、芳香族炭化水素と、ハロゲン化炭化水素を溶媒として併用することを特徴とするペンタフルオロフェニルボレート塩の溶液調製方法を提供する。これにより、均一溶液による溶液重合が可能となり、反応系内での濃度ムラや、局所的な異常反応を抑制し、異物が少なく機械特性に優れるオレフィン、共役ジエン重合体を提供できるものです。【解決手段】  本発明は、芳香族炭化水素と、ハロゲン化炭化水素を溶媒として併用したペンタフルオロフェニルボレート塩の溶液を触媒成分として用いることを特徴とするオレフィン、共役ジエンの重合用触媒に関するものであります。【選択図】なし【特許請求の範囲】
【請求項１】
芳香族炭化水素と、ハロゲン化炭化水素を溶媒として併用したペンタフルオロフェニルボレート塩の溶液を触媒成分として用いることを特徴とするオレフィン、共役ジエンの重合用触媒。
【請求項２】
芳香族炭化水素が炭素数１〜１２のアルキル基で置換されたアルキルベンゼンであることを特徴とする請求項１に記載のオレフィン、共役ジエンの重合用触媒。
【請求項３】
芳香族炭化水素がトルエン、エチルベンゼン、キシレンから選ばれる化合物であることを特徴とする請求項１に記載のオレフィン、共役ジエンの重合用触媒。
【請求項４】
ハロゲン化炭化水素が１，２−ジクロベンゼンであることを特徴とする請求項１乃至３のいずれか１項に記載のオレフィン、共役ジエンの重合用触媒。
【請求項５】
ペンタフルオロフェニルボレート塩が、トリフェニルカルベニウムテトラキス（ペンタフルオロフェニル）ボレートであることを特徴とする請求項１乃至３のいずれか１項に記載のオレフィン、共役ジエンの重合用触媒。
【請求項６】
ペンタフルオロフェニルボレート塩の溶液濃度が５ミリモル／リットルより高いことを特徴とする請求項１乃至３のいずれか１項に記載のオレフィン、共役ジエンの重合用触媒。
【請求項７】
ペンタフルオロフェニルボレート塩が、トリフェニルカルベニウムテトラキス（ペンタフルオロフェニル）ボレートであることを特徴とする請求項６に記載のオレフィン、共役ジエンの重合用触媒。
【請求項８】
トリフェニルカルベニウムテトラキス（ペンタフルオロフェニル）ボレートの溶液濃度が５ミリモル／リットルより高く、４３０ミリモル／リットル未満であることを特徴とする請求項７に記載のオレフィン、共役ジエンの重合用触媒。
【請求項９】
請求項１乃至８のいずれか１項に記載の重合用触媒を用いることを特徴とするオレフィン、共役ジエンの重合方法。
【発明の詳細な説明】
【技術分野】
【０００１】
本発明は、ペンタフルオロフェニルボレート塩の高濃度溶液を用いたオレフィン、共役ジエンの重合用触媒及びそれを用いた重合方法に関するものである。
【背景技術】
【０００２】
従来、オレフィンやジエンの配位重合用触媒や有機合成反応用触媒として、遷移金属化合物（例えば塩、あるいはメタロセン錯体など）が用いられており、数多くの報告がなされている。これらの触媒は、通常、有機金属化合物、例えばアルキルリチウム、アルキルアルミニウム、アルキルアルミノキサン、トリス（ペンタフルオロフェニル）ボランなどの活性化剤、あるいは助触媒とともに用いられるが、イオン性化合物であるペンタフルオロフェニルボレート塩も有用であることが知られている。
【０００３】
アルキルアルミニウム、アルキルアルミノキサン、トリス（ペンタフルオロフェニル）ボランは、オレフィン重合用助触媒として有用であり、これらはヘキサン、トルエンなどの一般的な炭化水素系溶媒に容易に溶解する。そのため、均一溶液反応に容易に適用できるほか、担持触媒製造時の溶液調製も容易に行うことが出来る。
【０００４】
一方で、イオン性化合物であるペンタフルオロフェニルボレート塩は、ベンゼン、トルエンなどの芳香族炭化水素溶媒にある程度は溶解性を示すものの、均一な溶液を調製しようとしても、常温で数ミリモル／リットル程度、１重量％以下程度の濃度が限界である。また、石油エーテル、ガソリン、ｎ−ヘキサン、シクロヘキサン、ヘプタンなどの脂肪族飽和炭化水素には実質的に不溶である。
【０００５】
また、ペンタフルオロフェニルボレート塩の中には、ある濃度を超えると、一定濃度の希薄溶液相と濃厚溶液相に分離してしまい、希薄溶液相以上、濃厚溶液相以下の濃度の均一溶液を調製することができないものがある。この場合、希薄溶液相以上、濃厚溶液相以下の希望する濃度の溶液を調製しようとしても、均一な状態を保つことができない。このような不均一な混合液を使用すると、反応系内で濃度ムラが発生し、局所的な異常反応を引き起こしたり、さらには製品中の異物の原因となったりする問題があった。
【０００６】
例えば、特表平９−５０３５４２号公報には、触媒として１，２−エチレン架橋ジルコノセンジクロリドをガソリン中に懸濁させたスラリーを用い、助触媒としてジメチルアニリニウムテトラキス（ペンタフルオロフェニル）ボレートをガソリン中に懸濁させたスラリーを用いて、オレフィン重合体を製造する方法が開示されている。
【０００７】
また、特開平９−３１６１２２号公報、特開平１１−３２２８５０号公報、特許第３５６２１８２号公報等には、触媒としてシクロペンタジエニルバナジウムトリクロリド（CpVCl3）のトルエン溶液を用い、トリフェニルカルボニウムテトラキス（ペンタフルオロフェニル）ボレート（Ph3CB(C6F5)4）の希薄なトルエン溶液（濃度２．５乃至５ミリモル／リットル）を用いた共役ジエン重合体の製造方法が開示されている。
【０００８】
また、特開２００７−１６１７９８号公報、特許第５２２３３１１号公報には、触媒として嵩高い配位子を有するイットリウム化合物を用い、トリフェニルカルベニウムテトラキス（ペンタフルオロフェニル）ボレートの濃厚なトルエン溶液（濃度４３０ミリモル／リットル）を用いた共役ジエン重合体の製造方法が開示されている。
【０００９】
このように従来は、反応槽にペンタフルオロフェニルボレート塩を添加する場合、懸濁液として、あるいは低濃度の溶液として多量に添加したり、相分離した濃厚相として得られる、特定の高濃度溶液を添加したりする必要があった。懸濁液や、特定の高濃度溶液を使用すると、未反応で残ったペンタフルオロフェニルボレート塩が異物として製品中に残留することがあり好ましくない。また、低濃度の溶液を多量に添加すると、貯蔵設備の大型化や、多量の溶媒を回収するプロセスが必要となり、経済的に好ましくない。
【先行技術文献】
【特許文献】
【００１０】
【特許文献１】特表平９−５０３５４２号公報
【特許文献２】特開平９−３１６１２２号公報
【特許文献３】特開平１１−３２２８５０号公報
【特許文献４】特許第３５６２１８２号公報
【特許文献５】特開２００７−１６１７９８号公報
【特許文献６】特許第５２２３３１１号公報
【発明の開示】
【発明が解決しようとする課題】
【００１１】
本発明の課題は、ペンタフルオロフェニルボレート塩の高濃度溶液を任意の濃度で調製し、その高濃度溶液を用いたオレフィン、共役ジエンの重合用触媒及びそれを用いた重合方法を提供することである。
【００１２】
本発明は、芳香族炭化水素と、ハロゲン化炭化水素を溶媒として併用することを特徴とするペンタフルオロフェニルボレート塩の高濃度溶液を用いたオレフィン、共役ジエンの重合用触媒及びそれを用いた重合方法に関する。
【００１３】
特に、本発明は、ペンタフルオロフェニルボレート塩が、トリフェニルカルベニウムテトラキスペンタフルオロフェニルボレートであることを特徴とする、上記のオレフィン、共役ジエンの重合用触媒及びそれを用いた重合方法に関する。
【００１４】
本発明により、常温で、濃度が５ミリモル／リットル以上、４３０ミリモル／リットル以下であることを特徴とするペンタフルオロフェニルボレートの均一な有機溶媒溶液を調製し、オレフィン、共役ジエンの重合用触媒及びそれを用いた重合に用いることができる。
【発明の効果】
【００１５】
本発明は、芳香族炭化水素と、ハロゲン化炭化水素を溶媒として併用することを特徴とするペンタフルオロフェニルボレート塩の溶液調製方法を提供する。これにより、均一溶液による溶液重合が可能となり、反応系内での濃度ムラや、局所的な異常反応を抑制し、異物が少なく機械特性に優れるオレフィン、共役ジエン重合体を提供できる。
【発明を実施するための最良の形態】
【００１６】
本発明は、芳香族炭化水素と、ハロゲン化炭化水素を溶媒として併用したペンタフルオロフェニルボレート塩の溶液を触媒成分として用いることを特徴とするオレフィン、共役ジエンの重合用触媒に関するものである。
【００１７】
本発明のペンタフルオロボレート塩としては、例えば、トリフェニルカルベニウムテトラキス（ペンタフルオロフェニル）ボレート、テトラキス（ペンタフルオロフェニル）ボレ−ト、トリス（ペンタフルオロフェニル）（フェニル）ボレ−ト、ジフェニルビス（ペンタフルオロフェニル）ボレート、トリフェニル（ペンタフルオロフェニル）ボレ−ト、などの塩が挙げられる。
【００１８】
一方、本発明のペンタフルオロボレート塩を構成するカチオンとしては、アルカリ金属イオン、アルカリ土類金属イオンなどの典型金属イオンや、遷移金属イオン、カルボニウムカチオン、オキソニウムカチオン、アンモニウムカチオン、ホスホニウムカチオン、シクロヘプタトリエニルカチオン、フェロセニウムカチオンなどを挙げることができる。
【００１９】
金属イオンの具体例としては、リチウムイオン、ナトリウムイオン、カリウムイオン、カルシウムイオン、ストロンチウムイオン、バリウムイオン、アルミニウムイオン、ガリウムイオン、インジウムイオン、チタンイオン、ジルコニウムイオン、バナジウムイオン、マンガンイオン、鉄イオン、ニッケルイオン、コバルトイオン、亜鉛イオン、銅イオン、銀イオン、金イオン、ランタンイオン、ネオジムイオン、サマリウムイオン、ガドリニウムイオン、プラセオジムイオン、テルビウムイオン及びそれらの錯イオン等が挙げられる。
【００２０】
カルボニウムカチオンの具体例としては、トリフェニルカルボニウムカチオン、トリ置換フェニルカルボニウムカチオンなどの三置換カルボニウムカチオンを挙げることができる。トリ置換フェニルカルボニウムカチオンの具体例としては、トリ（メチルフェニル）カルボニウムカチオン、トリ（ジメチルフェニル）カルボニウムカチオンを挙げることができる。
【００２１】
アンモニウムカチオンの具体例としては、トリメチルアンモニウムカチオン、トリエチルアンモニウムカチオン、トリプロピルアンモニウムカチオン、トリブチルアンモニウムカチオン、トリ（ｎ−ブチル）アンモニウムカチオンなどのトリアルキルアンモニウムカチオン、Ｎ，Ｎ−ジメチルアニリニウムカチオン、Ｎ，Ｎ−ジエチルアニリニウムカチオン、Ｎ，Ｎ−２，４，６−ペンタメチルアニリニウムカチオンなどのＮ，Ｎ−ジアルキルアニリニウムカチオン、ジ（ｉ−プロピル）アンモニウムカチオン、ジシクロヘキシルアンモニウムカチオンなどのジアルキルアンモニウムカチオンを挙げることができる。
【００２２】
ホスホニウムカチオンの具体例としては、トリフェニルホスホニウムカチオン、テトラフェニルホスホニウムカチオン、トリ（メチルフェニル）ホスホニウムカチオン、テトラ（メチルフェニル）ホスホニウムカチオン、トリ（ジメチルフェニル）ホスホニウムカチオン、テトラ（ジメチルフェニル）ホスホニウムカチオンなどのアリ−ルホスホニウムカチオンを挙げることができる。
【００２３】
該ペンタフルオロボレート塩は、上記で例示したカチオンの中から任意に選択して組み合せたものを好ましく用いることができる
【００２４】
中でも、トリフェニルカルボニウムテトラキス（ペンタフルオロフェニル）ボレ−ト、トリフェニルカルボニウムテトラキス（フルオロフェニル）ボレ−ト、Ｎ，Ｎ−ジメチルアニリニウムテトラキス（ペンタフルオロフェニル）ボレ−ト、１，１'−ジメチルフェロセニウムテトラキス（ペンタフルオロフェニル）ボレ−トなどが好ましく、トリフェニルカルボニウムテトラキス（ペンタフルオロフェニル）ボレ−トがより好ましい。イオン性化合物を単独で用いてもよく、二種以上を組み合わせて用いてもよい。
【００２５】
溶媒として用いる芳香族炭化水素と、併用するハロゲン化炭化水素の組み合わせに特に制限は無いが、芳香族炭化水素としては、ベンゼン、トルエン、ｏ-キシレン、ｍ−キシレン、ｐ−キシレン、エチルベンゼン、プロピルベンゼン、ブチルベンゼン、ヘキシルベンゼン、ドデシルベンゼン、クメン、ｐ−シメンなどのアルキルベンゼン類が好ましく、炭素数１〜１２のアルキル基で置換されたアルキルベンゼンであることがより好ましい。中でも、汎用性の点から、トルエン、エチルベンゼン、キシレン（ｏ-キシレン、ｐ−キシレン）が特に好ましい。
【００２６】
ハロゲン化炭化水素としては、ジクロロメタン、クロロホルム、塩化ブチル、塩化ヘキシル、ジクロロヘキサンなどの脂肪族ハロゲン化炭化水素、クロロベンゼン、ｏ-ジクロロベンゼン、ｍ−ジクロロベンゼン、ｐ−ジクロロベンゼン、ｏ-クロロトルエン、ｍ-クロロトルエン、ｐ-クロロトルエン、ジクロロトルエン、トリクロロベンゼン、エチルクロロベンゼンなどの芳香族ハロゲン化炭化水素が好ましい。中でも、クロロベンゼン、ｏ-ジクロロベンゼン（１，２−ジクロベンゼン）が特に好ましい。
【００２７】
溶媒として用いる芳香族炭化水素と、併用するハロゲン化炭化水素の量比に特に制限は無く、任意の量比で混合して用いることができるが、容量比で芳香族炭化水素１００容に対し、ハロゲン化炭化水素０．０１容〜１００容、好ましくは０．１容〜５０容、特に好ましくは１容〜３０容の範囲で混合して用いることができる。
【００２８】
本発明のペンタフルオロボレート塩の溶解方法に特に制限はないが、一般的にハロゲン化炭化水素に対する溶解性が高いため、あらかじめペンタフルオロボレート塩をハロゲン化炭化水素に溶解したのち、芳香族炭化水素で希釈することが好ましい。
【００２９】
ペンタフルオロフェニルボレート塩（トリフェニルカルベニウムテトラキス（ペンタフルオロフェニル）ボレート）の均一な有機溶媒溶液の濃度としては、５ミリモル／リットルより高く、４３０ミリモル／リットル未満である。この範囲であると、ペンタフルオロフェニルボレート塩の均一（懸濁ではない）の溶液を得ることができるという点で有効である。
【００３０】
本発明のペンタフルオロボレート塩の溶液調整温度は、０℃〜１００℃、好ましくは１０℃〜８０℃、特に好ましくは１５℃〜６０℃が望ましい。低温では、溶解度の低下によりペンタフルオロボレート塩が析出する恐れがあり、高温では、溶媒の揮発による濃縮や、ペンタフルオロボレート塩の熱分解の恐れがあり、好ましくない。
【００３１】
本実施形態に使用できるオレフィン、共役ジエンの重合用触媒としては、上記ペンタフルオロボレート塩と金属錯体の組み合わせが挙げられる。金属錯体に用いる金属としては、バナジウム、コバルト、ニッケルなどの遷移金属、イットリウム、ランタン、サマリウム、ネオジム、ガドリニウム、テルビウム、ジスプロシウム、プラセオジム、ホルミウム、エルビウム、ツリウムなどの希土類金属を挙げることができる。中でも特に、バナジウム錯体や希土類金属錯体が好ましい。
【００３２】
バナジウム錯体としては、シクロペンタジエニルバナジウムトリクロライド、メチル
シクロペンタジエニルバナジウムトリクロライド、エチルシクロペンタジエニルバナジウ
ムトリクロライド、プロピルシクロペンタジエニルバナジウムトリクロライド、イソプロ
ピルシクロペンタジエニルバナジウムトリクロライド、（１，２−ジメチルシクロペンタ
ジエニル）バナジウムトリクロライド、（１，３−ジメチルシクロペンタジエニル）バナ
ジウムトリクロライド、（１，２，３−トリメチルシクロペンタジエニル）バナジウムト
リクロライド、（１，２，４−トリメチルシクロペンタジエニル）バナジウムトリクロラ
イド、（１，２，３，４−テトラメチルシクロペンタジエニル）バナジウムトリクロライ
ド、（ペンタメチルシクロペンタジエニル）バナジウムトリクロライド、（２−メチルイ
ンデニル）バナジウムトリクロライド、シクロペンタジエニルバナジウムトリｔ−ブトキ
サイド、シクロペンタジエニルバナジウムトリｉ−プロポキサイド、シクロペンタジエニ
ルバナジウムジメトキシクロライド、（ｔ−ブチルアミド）ジメチル（η５−シクロペン
タジエニル）シランバナジウムジクロライド、シクロペンタジエニルトリス（ジエチルア
ミド）バナジウム、シクロペンタジエニルトリス（ｉ−プロピルアミド）バナジウム、シ
クロペンタジエニルオキソバナジウムジクロライド、メチルシクロペンタジエニルオキソ
バナジウムジクロライド、ベンジルシクロペンタジエニルオキソバナジウムジクロライド
、（１，３−ジメチルシクロペンタジエニル）オキソバナジウムジクロライド、（ｔ−ブ
チルアミド）ジメチル（η５−シクロペンタジエニル）シランオキソバナジウムクロライ
ド、シクロペンタジエニルオキソバナジウムジメトキサイド、シクロペンタジエニルオキ
ソバナジウムジｉ−プロポキサイド、（シクロペンタジエニル）ビス（ジエチルアミド）
オキソバナジウムなどが挙げられる。この中でも、シクロペンタジエニルバナジウムトリ
クロライド、シクロペンタジエニルオキソバナジウムジクロライドが好ましい。バナジウ
ム錯体の添加量は、ジエン系モノマー１モルに対し、通常、バナジウム錯体が１×１０−７〜１×１０−４モルが好ましく、１×１０−６〜１×１０−５モルが特に好ましい。
【００３３】
本実施形態においては、有機アルミニウム化合物を助触媒として使用することが好ましい。有機アルミニウム化合物としては、トリメチルアルミニウム、トリエチルアルミニウム、トリイソブチルアルミニウム、トリヘキシルアルミニウム、トリオクチルアルミニウム、トリデシルアルミニウム等のトリアルキルアルミニウムを挙げることができる。また、ジメチルアルミニウムクロライド、ジエチルアルミニウムクロライドなどのジアルキルアルミニウムクロライド；ジアルキルアルミニウムブロマイド；セスキエチルアルミニウムクロライドなどのアルキルアルミニウムセスキクロライド；アルキルアルミニウムセスキブロマイド；エチルアルミニウムジクロライドなどのアルキルアルミニウムジクロライド等の有機アルミニウムハロゲン化合物を挙げることができる。また、ジエチルアルミニウムハイドライド、ジイソブチルアルミニウムハイドライド、セスキエチルアルミニウムハイドライド等の水素化有機アルミニウム化合物を挙げることができる。
【００３４】
これらの有機アルミニウム化合物は、単独で用いることも、２種類以上を併用することもできる。
【００３５】
有機アルミニウム化合物の添加量は、金属触媒１モルに対し、５０〜２０００モルの範囲が好ましい。
【００３６】
遷移金属錯体を触媒に用いる場合、適量の水を添加することが重合活性の面から好ましい。この場合、水の添加量は、有機アルミニウム化合物と水とのモル比（Ａｌ／Ｈ２Ｏ）が、１．００〜２．００であると好ましく、１．０５〜１．９５であるとより好ましく、１．１０〜１．９０であると更に好ましく、１．１０〜１．８０であると特に好ましい。Ａｌ／Ｈ２Ｏが、１．００より小さいあるいは２．００より大きいと、共役ジエン重合体の生産性が低下したり、製品中のゲル含量が増加したりする傾向があり、好ましくない。
【００３７】
また、有機アルミニウム化合物と水とは、熟成させることが好ましく、熟成時間は３〜３０分間が好ましく、４〜２５分間がより好ましく、４．５〜１５分間が特に好ましい。熟成時間が３分間より短いと、共役ジエン重合体の着色、経時変色が大きい傾向にあり、熟成時間が３０分間より長いと、ゴム自体の収量が減少し、生産性が悪くなる傾向があり、好ましくない。  
【００３８】
希土類金属錯体としては、イットリウム（Ｙ）、ランタン（Ｌａ）、ネオジム（Ｎｄ）、ガドリニウム（Ｇｄ）、テルビウム（Ｔｂ）、ジスプロシウム（Ｄｙ）、プラセオジム（Ｐｒ）、ホルミウム（Ｈｏ）、エルビウム（Ｅｒ）、ツリウム（Ｔｍ）を含む金属化合物が挙げられる。これらの金属化合物は、単独で用いてもよく、二種以上を組み合わせて用いてもよい。
【００３９】
希土類金属錯体は非極性の有機溶媒に溶解するものであれば良く、メタロセン型の金属化合物でも非メタロセン型の金属化合物でも良い。その中で、メタロセン型金属化合物よりも比較的合成が簡便である非メタロセン型金属化合物が好ましい。
【００４０】
希土類金属錯体としては、例えば、無機塩、ハロゲン化物、アルコキシド、カルボン酸塩、アミド錯体、ジケトン錯体、ケトエステル錯体などの非メタロセン型金属化合物が挙げられる。
【００４１】
無機塩としては、硝酸塩、硫酸塩、水酸化物が挙げられる。ハロゲン化物としては、フッ化物、塩化物、臭化物、ヨウ化物が挙げられる。アルコキシドとしては、メトキシド、エトキシド、プロポキシド、イソプロポキシド、ブトキシド、等が挙げられる。カルボン酸塩としては、酢酸塩、シュウ酸塩、プロピオン酸塩、マロン酸塩、コハク酸塩、吉草酸塩、ピバル酸塩、エチルヘキサン酸塩、バーサチック酸塩、ネオデカン酸塩、ナフテン酸塩等が挙げられる。アミド錯体としては、ジメチルアミド、ジエチルアミド、ジイソプロピルアミド、ビストリメチルシリルアミド等が挙げられる。
【００４２】
本発明に係る共役ジエン重合用触媒に用いられる希土類金属錯体は、下記一般式（１）で表される非メタロセン型の金属化合物であることが特に好ましい。一般式（１）で表される非メタロセン型金属化合物を用いることで、シス−１，４構造含有率が高く、種々の優れた特性を有する共役ジエン重合体を得ることができる。
【００４３】
【化１】
2018104548.tif 000002
（但し、Ｒ１、Ｒ２、Ｒ３はそれぞれ、水素又は炭素数１〜１２の置換基を表す。Ｏは酸素原子を表し、Ｌｎはイットリウム（Ｙ）、ランタン（Ｌａ）、ネオジム（Ｎｄ）、ガドリニウム（Ｇｄ）、テルビウム（Ｔｂ）、ジスプロシウム（Ｄｙ）、プラセオジム（Ｐｒ）、ホルミウム（Ｈｏ）、エルビウム（Ｅｒ）、ツリウム（Ｔｍ）を表す。）
【００４４】
一般式（１）のＲ１〜Ｒ３における炭素数１〜１２の置換基の具体例としては、メチル基、エチル基、ｎ−プロピル基、イソプロピル基、ｎ−ブチル基、ｓ−ブチル基、イソブチル基、ｔ−ブチル基、ｎ−ペンチル基、１−メチルブチル基、２−メチルブチル基、３−メチルブチル基、１，１−ジメチルプロピル基、１，２−ジメチルプロピル基、２，２−ジメチルプロピル基、ヘキシル基、ヘプチル基、オクチル基、ノニル基、デシル基、ウンデシル基、及びドデシル基などの飽和炭化水素基、ビニル基、１−プロペニル基、及びアリル基などの不飽和炭化水素基、シクロヘキシル基、メチルシクロヘキシル基、及びエチルシクロヘキシル基などの脂環式炭化水素基、並びにフェニル基、ベンジル基、トルイル基、及びフェネチル基などの芳香族炭化水素基などが挙げられる。さらに、それらにヒドロキシル基、カルボキシル基、カルボメトキシ基、カルボエトキシ基、アミド基、アミノ基、アルコキシ基、及びフェノキシ基などが任意の位置に置換されているものも含まれる。中でも、炭素数１〜１２の飽和炭化水素基が好ましく、特に炭素数１〜６の飽和炭化水素基が好ましい。
【００４５】
一般式（１）のＲ１〜Ｒ３は、Ｒ２は水素又は炭素数１〜１２の置換基、Ｒ１とＲ３は炭素数１〜１２の置換基であることが好ましい。特にＲ２は水素又は炭素数１〜６の置換基、Ｒ１とＲ３は炭素数１〜６の置換基であることが好ましい。
【００４６】
また、一般式（１）のＲ１〜Ｒ３は、Ｒ２は水素又は炭素数１〜１２の飽和炭化水素基、Ｒ１とＲ３は炭素数１〜１２の飽和炭化水素基であることが好ましい。特にＲ２は水素又は炭素数１〜６の飽和炭化水素基、Ｒ１とＲ３は炭素数１〜６の飽和炭化水素基であることが好ましい。
【００４７】
Ｌｎがイットリウム（Ｙ）である一般式（１）の非メタロセン型の金属化合物（Ａ）の具体例としては、トリス（２，２，６，６−テトラメチル−３，５−ヘプタンジオナト）イットリウム、トリス（２，６，６−トリメチル−３，５−ヘプタンジオナト）イットリウム、トリス（２，６−ジメチル−３，５−ヘプタンジオナト）イットリウム、トリス（３，５−ヘプタンジオナト）イットリウム、トリス（２，４−ペンタンジオナト）イットリウム、トリス（２，４−ヘキサンジオナト）イットリウム、トリス（１，５−ジシクロペンチル−２，４−ペンタンジオナト）イットリウム、トリス（１，５−ジシクロヘキシル−２，４−ペンタンジオナト）イットリウムなどが挙げられる。
【００４８】
中でも、好ましくは、トリス（２，２，６，６−テトラメチル−３，５−ヘプタンジオナト）イットリウム、トリス（２，６−ジメチル−３，５−ヘプタンジオナト）イットリウム、トリス（２，４−ペンタンジオナト）イットリウムなどが挙げられる。特に好ましくは、トリス（２，２，６，６−テトラメチル−３，５−ヘプタンジオナト）イットリウム、トリス（２，６−ジメチル−３，５−ヘプタンジオナト）イットリウムが挙げられる。
【００４９】
Ｌｎがランタン（Ｌａ）である一般式（１）の非メタロセン型の金属化合物（Ａ）の具体例としては、トリス（２，２，６，６−テトラメチル−３，５−ヘプタンジオナト）ランタン、トリス（２，６，６−トリメチル−３，５−ヘプタンジオナト）ランタン、トリス（２，６−ジメチル−３，５−ヘプタンジオナト）ランタン、トリス（３，５−ヘプタンジオナト）ランタン、トリス（２，４−ペンタンジオナト）ランタン、トリス（２，４−ヘキサンジオナト）ランタン、トリス（１，５−ジシクロペンチル−２，４−ペンタンジオナト）ランタン、トリス（１，５−ジシクロヘキシル−２，４−ペンタンジオナト）ランタンなどが挙げられる。
【００５０】
中でも、好ましくは、トリス（２，２，６，６−テトラメチル−３，５−ヘプタンジオナト）ランタン、トリス（２，６−ジメチル−３，５−ヘプタンジオナト）ランタン、トリス（２，４−ペンタンジオナト）ランタンなどが挙げられる。特に好ましくは、トリス（２，２，６，６−テトラメチル−３，５−ヘプタンジオナト）ランタン、トリス（２，６−ジメチル−３，５−ヘプタンジオナト）ランタンが挙げられる。
【００５１】
Ｌｎがネオジム（Ｌａ）である一般式（１）の非メタロセン型の金属化合物（Ａ）の具体例としては、トリス（２，２，６，６−テトラメチル−３，５−ヘプタンジオナト）ネオジム、トリス（２，６，６−トリメチル−３，５−ヘプタンジオナト）ネオジム、トリス（２，６−ジメチル−３，５−ヘプタンジオナト）ネオジム、トリス（３，５−ヘプタンジオナト）ネオジム、トリス（２，４−ペンタンジオナト）ネオジム、トリス（２，４−ヘキサンジオナト）ネオジム、トリス（１，５−ジシクロペンチル−２，４−ペンタンジオナト）ネオジム、トリス（１，５−ジシクロヘキシル−２，４−ペンタンジオナト）ネオジムなどが挙げられる。
【００５２】
中でも、好ましくは、トリス（２，２，６，６−テトラメチル−３，５−ヘプタンジオナト）ネオジム、トリス（２，６−ジメチル−３，５−ヘプタンジオナト）ネオジム、トリス（２，４−ペンタンジオナト）ネオジムなどが挙げられる。特に好ましくは、トリス（２，２，６，６−テトラメチル−３，５−ヘプタンジオナト）ネオジム、トリス（２，６−ジメチル−３，５−ヘプタンジオナト）ネオジムが挙げられる。
【００５３】
Ｌｎがガドリニウム（Ｇｄ）である一般式（１）の非メタロセン型の金属化合物（Ａ）の具体例としては、トリス（２，２，６，６−テトラメチル−３，５−ヘプタンジオナト）ガドリニウム、トリス（２，６，６−トリメチル−３，５−ヘプタンジオナト）ガドリニウム、トリス（２，６−ジメチル−３，５−ヘプタンジオナト）ガドリニウム、トリス（３，５−ヘプタンジオナト）ガドリニウム、トリス（２，４−ペンタンジオナト）ガドリニウム、トリス（２，４−ヘキサンジオナト）ガドリニウム、トリス（１，５−ジシクロペンチル−２，４−ペンタンジオナト）ガドリニウム、トリス（１，５−ジシクロヘキシル−２，４−ペンタンジオナト）ガドリニウムなどが挙げられる。
【００５４】
中でも、好ましくは、トリス（２，２，６，６−テトラメチル−３，５−ヘプタンジオナト）ガドリニウム、トリス（２，６−ジメチル−３，５−ヘプタンジオナト）ガドリニウム、トリス（２，４−ペンタンジオナト）ガドリニウムなどが挙げられる。特に好ましくは、トリス（２，２，６，６−テトラメチル−３，５−ヘプタンジオナト）ガドリニウム、トリス（２，６−ジメチル−３，５−ヘプタンジオナト）ガドリニウムが挙げられる。
【００５５】
Ｌｎがテルビウム（Ｔｂ）である一般式（１）の非メタロセン型の金属化合物（Ａ）の具体例としては、トリス（２，２，６，６−テトラメチル−３，５−ヘプタンジオナト）テルビウム、トリス（２，６，６−トリメチル−３，５−ヘプタンジオナト）テルビウム、トリス（２，６−ジメチル−３，５−ヘプタンジオナト）テルビウム、トリス（３，５−ヘプタンジオナト）テルビウム、トリス（２，４−ペンタンジオナト）テルビウム、トリス（２，４−ヘキサンジオナト）テルビウム、トリス（１，５−ジシクロペンチル−２，４−ペンタンジオナト）テルビウム、トリス（１，５−ジシクロヘキシル−２，４−ペンタンジオナト）テルビウムなどが挙げられる。
【００５６】
中でも、好ましくは、トリス（２，２，６，６−テトラメチル−３，５−ヘプタンジオナト）テルビウム、トリス（２，６−ジメチル−３，５−ヘプタンジオナト）テルビウム、トリス（２，４−ペンタンジオナト）テルビウムなどが挙げられる。特に好ましくは、トリス（２，２，６，６−テトラメチル−３，５−ヘプタンジオナト）テルビウム、トリス（２，６−ジメチル−３，５−ヘプタンジオナト）テルビウムが挙げられる。
【００５７】
Ｌｎがジスプロシウム（Ｄｙ）である一般式（１）の非メタロセン型の金属化合物（Ａ）の具体例としては、トリス（２，２，６，６−テトラメチル−３，５−ヘプタンジオナト）ジスプロシウム、トリス（２，６，６−トリメチル−３，５−ヘプタンジオナト）ジスプロシウム、トリス（２，６−ジメチル−３，５−ヘプタンジオナト）ジスプロシウム、トリス（３，５−ヘプタンジオナト）ジスプロシウム、トリス（２，４−ペンタンジオナト）ジスプロシウム、トリス（２，４−ヘキサンジオナト）ジスプロシウム、トリス（１，５−ジシクロペンチル−２，４−ペンタンジオナト）ジスプロシウム、トリス（１，５−ジシクロヘキシル−２，４−ペンタンジオナト）ジスプロシウムなどが挙げられる。
【００５８】
中でも、好ましくは、トリス（２，２，６，６−テトラメチル−３，５−ヘプタンジオナト）ジスプロシウム、トリス（２，６−ジメチル−３，５−ヘプタンジオナト）ジスプロシウム、トリス（２，４−ペンタンジオナト）ジスプロシウムなどが挙げられる。特に好ましくは、トリス（２，２，６，６−テトラメチル−３，５−ヘプタンジオナト）ジスプロシウム、トリス（２，６−ジメチル−３，５−ヘプタンジオナト）ジスプロシウムが挙げられる。
【００５９】
Ｌｎがプラセオジム（Ｐｒ）である一般式（１）の非メタロセン型の金属化合物（Ａ）の具体例としては、トリス（２，２，６，６−テトラメチル−３，５−ヘプタンジオナト）プラセオジム、トリス（２，６，６−トリメチル−３，５−ヘプタンジオナト）プラセオジム、トリス（２，６−ジメチル−３，５−ヘプタンジオナト）プラセオジム、トリス（３，５−ヘプタンジオナト）プラセオジム、トリス（２，４−ペンタンジオナト）プラセオジム、トリス（２，４−ヘキサンジオナト）プラセオジム、トリス（１，５−ジシクロペンチル−２，４−ペンタンジオナト）プラセオジム、トリス（１，５−ジシクロヘキシル−２，４−ペンタンジオナト）プラセオジムなどが挙げられる。
【００６０】
中でも、好ましくは、トリス（２，２，６，６−テトラメチル−３，５−ヘプタンジオナト）プラセオジム、トリス（２，６−ジメチル−３，５−ヘプタンジオナト）プラセオジム、トリス（２，４−ペンタンジオナト）プラセオジムなどが挙げられる。特に好ましくは、トリス（２，２，６，６−テトラメチル−３，５−ヘプタンジオナト）プラセオジム、トリス（２，６−ジメチル−３，５−ヘプタンジオナト）プラセオジムが挙げられる。
【００６１】
Ｌｎがホルミウム（Ｈｏ）である一般式（１）の非メタロセン型の金属化合物（Ａ）の具体例としては、トリス（２，２，６，６−テトラメチル−３，５−ヘプタンジオナト）ホルミウム、トリス（２，６，６−トリメチル−３，５−ヘプタンジオナト）ホルミウム、トリス（２，６−ジメチル−３，５−ヘプタンジオナト）ホルミウム、トリス（３，５−ヘプタンジオナト）ホルミウム、トリス（２，４−ペンタンジオナト）ホルミウム、トリス（２，４−ヘキサンジオナト）ホルミウム、トリス（１，５−ジシクロペンチル−２，４−ペンタンジオナト）ホルミウム、トリス（１，５−ジシクロヘキシル−２，４−ペンタンジオナト）ホルミウムなどが挙げられる。
【００６２】
中でも、好ましくは、トリス（２，２，６，６−テトラメチル−３，５−ヘプタンジオナト）ホルミウム、トリス（２，６−ジメチル−３，５−ヘプタンジオナト）ホルミウム、トリス（２，４−ペンタンジオナト）ホルミウムなどが挙げられる。特に好ましくは、トリス（２，２，６，６−テトラメチル−３，５−ヘプタンジオナト）ホルミウム、トリス（２，６−ジメチル−３，５−ヘプタンジオナト）ホルミウムが挙げられる。
【００６３】
Ｌｎがエルビウム（Ｅｒ）である一般式（１）の非メタロセン型の金属化合物（Ａ）の具体例としては、トリス（２，２，６，６−テトラメチル−３，５−ヘプタンジオナト）エルビウム、トリス（２，６，６−トリメチル−３，５−ヘプタンジオナト）エルビウム、トリス（２，６−ジメチル−３，５−ヘプタンジオナト）エルビウム、トリス（３，５−ヘプタンジオナト）エルビウム、トリス（２，４−ペンタンジオナト）エルビウム、トリス（２，４−ヘキサンジオナト）エルビウム、トリス（１，５−ジシクロペンチル−２，４−ペンタンジオナト）エルビウム、トリス（１，５−ジシクロヘキシル−２，４−ペンタンジオナト）エルビウムなどが挙げられる。
【００６４】
中でも、好ましくは、トリス（２，２，６，６−テトラメチル−３，５−ヘプタンジオナト）エルビウム、トリス（２，６−ジメチル−３，５−ヘプタンジオナト）エルビウム、トリス（２，４−ペンタンジオナト）エルビウムなどが挙げられる。特に好ましくは、トリス（２，２，６，６−テトラメチル−３，５−ヘプタンジオナト）エルビウム、トリス（２，６−ジメチル−３，５−ヘプタンジオナト）エルビウムが挙げられる。
【００６５】
Ｌｎがツリウム（Ｔｍ）である一般式（１）の非メタロセン型の金属化合物（Ａ）の具体例としては、トリス（２，２，６，６−テトラメチル−３，５−ヘプタンジオナト）ツリウム、トリス（２，６，６−トリメチル−３，５−ヘプタンジオナト）ツリウム、トリス（２，６−ジメチル−３，５−ヘプタンジオナト）ツリウム、トリス（３，５−ヘプタンジオナト）ツリウム、トリス（２，４−ペンタンジオナト）ツリウム、トリス（２，４−ヘキサンジオナト）ツリウム、トリス（１，５−ジシクロペンチル−２，４−ペンタンジオナト）ツリウム、トリス（１，５−ジシクロヘキシル−２，４−ペンタンジオナト）ツリウムなどが挙げられる。
【００６６】
中でも、好ましくは、トリス（２，２，６，６−テトラメチル−３，５−ヘプタンジオナト）ツリウム、トリス（２，６−ジメチル−３，５−ヘプタンジオナト）ツリウム、トリス（２，４−ペンタンジオナト）ツリウムなどが挙げられる。特に好ましくは、トリス（２，２，６，６−テトラメチル−３，５−ヘプタンジオナト）ツリウム、トリス（２，６−ジメチル−３，５−ヘプタンジオナト）ツリウムが挙げられる。
【００６７】
これら非メタロセン型の金属化合物は、単独で用いてもよく、二種以上を組み合わせて用いてもよい。
【００６８】
本実施形態においては、周期律表第２族、１２族、１３族から選ばれる元素の有機金属化合物を助触媒として使用することが好ましい。例えば、有機マグネシウム、有機亜鉛、有機アルミニウム等が用いられる。これらの化合物の中で好ましいのは、ジアルキルマグネシウム；アルキルマグネシウムクロライド、アルキルマグネシウムブロマイドなどのアルキルマグネシウムハライド；ジアルキル亜鉛；トリアルキルアルミニウム；ジアルキルアルミニウムクロライド、ジアルキルアルミニウムブロマイド；アルキルアルミニウムセスキクロライド、アルキルアルミニウムセスキブロマイド、アルキルアルミニウムジクロライドなどの有機アルミニウムハロゲン化合物；ジアルキルアルミニウムハイドライドなどの水素化有機アルミニウム化合物などである。
【００６９】
具体的な化合物としては、メチルマグネシウムクロライド、エチルマグネシウムクロライド、ブチルマグネシウムクロライド、ヘキシルマグネシウムクロライド、オクチルマグネシウムクロライド、エチルマグネシウムブロマイド、ブチルマグネシウムブロマイド、ブチルマグネシウムアイオダイド、ヘキシルマグネシウムアイオダイドなどのアルキルマグネシウムハライドを挙げることができる。
【００７０】
さらに、ジメチルマグネシウム、ジエチルマグネシウム、ジブチルマグネシウム、ジヘキシルマグネシウム、ジオクチルマグネシウム、エチルブチルマグネシウム、エチルヘキシルマグネシウムなどのジアルキルマグネシウムを挙げることができる。
【００７１】
さらに、ジメチル亜鉛、ジエチル亜鉛、ジイソブチル亜鉛、ジヘキシル亜鉛、ジオクチル亜鉛、ジデシル亜鉛などのジアルキル亜鉛を挙げることができる。
【００７２】
さらに、トリメチルアルミニウム、トリエチルアルミニウム、トリイソブチルアルミニウム、トリヘキシルアルミニウム、トリオクチルアルミニウム、トリデシルアルミニウムなどのトリアルキルアルミニウムを挙げることができる。
【００７３】
さらに、ジメチルアルミニウムクロライド、ジエチルアルミニウムクロライドなどのジアルキルアルミニウムクロライド、エチルアルミニウムセスキクロライド、エチルアルミニウムジクロライドなどの有機アルミニウムハロゲン化合物、ジエチルアルミニウムハイドライド、ジイソブチルアルミニウムハイドライド、エチルアルミニウムセスキハイドライドなどの水素化有機アルミニウム化合物を挙げることができる。
【００７４】
これらの周期律表第２族、１２族、１３族から選ばれる元素の有機金属化合物は、単独で用いることもできるが、２種類以上併用することも可能である。中でも好ましくは、１３族元素の有機金属化合物であり、その中でも有機アルミニウムが好ましく、トリメチルアルミニウム、トリエチルアルミニウム、トリイソブチルアルミニウムなどが挙げられる。特に好ましくは、トリエチルアルミニウムである。
【００７５】
なお、本発明においては、各触媒成分を無機化合物、又は有機高分子化合物に担持して用いることもできる。
【００７６】
本発明の共役ジエン重合用触媒の金属化合物（Ａ）、ペンタフルオロフェニルボレート塩（Ｂ）、周期律表第２族、１２族及び１３族から選ばれる元素の有機金属化合物（Ｃ）の割合は、特に限定されるものではないが、（Ｂ）成分の量は、（Ａ）成分１モル当たり０．５〜１０モルが好ましく、１〜５モルが特に好ましい。（Ｃ）成分の量は、（Ａ）成分１モル当たり１０〜１００００モルが好ましく、５０〜７０００モルが特に好ましい。
【００７７】
原料となる共役ジエン化合物モノマーとしては、１，３−ブタジエン、イソプレン、１，３−ペンタジエン、２−エチル−１，３−ブタジエン、２，３−ジメチルブタジエン、２−メチルペンタジエン、４−メチルペンタジエン、２，４−ヘキサジエンなどが挙げられる。中でも、１，３−ブタジエンを主成分（例えば５０モル％以上、好ましくは８０モル％以上、さらに好ましくは９０モル％以上）とする共役ジエン化合物モノマーが好ましい。これらのモノマー成分は、一種を単独で用いてもよく、二種以上を組み合わせて用いてもよい。
【００７８】
本発明の共役ジエン重合体の原料モノマーは、上記の共役ジエンの他に、エチレン、プロピレン、アレン、１−ブテン、２−ブテン、１，２−ブタジエン、ペンテン、シクロペンテン、ヘキセン、シクロヘキセン、オクテン、シクロオクタジエン、シクロドデカトリエン、ノルボルネン、ノルボルナジエンなどのオレフィン化合物等を含んでいてもよい。
本発明においては、上述した（Ａ）、（Ｂ）及び（Ｃ）成分を備える触媒を用いて共役ジエンの重合を行うが、上記以外にも本発明の効果を妨げない範囲で、得られる共役ジエン重合体の分子量調節剤などを添加することができる。
【００７９】
分子量調節剤としては、水素、水素化金属化合物、及び水素化有機金属化合物から選ばれる化合物を用いることができる。
【００８０】
水素化金属化合物としては、水素化リチウム、水素化ナトリウム、水素化カリウム、水素化マグネシウム、水素化カルシウム、ボラン、水素化アルミニウム、水素化ガリウム、シラン、ゲルマン、水素化ホウ素リチウム、水素化ホウ素ナトリウム、水素化リチウムアルミニウム、水素化ナトリウムアルミニウムなどが挙げられる。
【００８１】
また、水素化有機金属化合物としては、メチルボラン、エチルボラン、プロピルボラン、ブチルボラン、フェニルボランなどのアルキルボラン、ジメチルボラン、ジエチルボラン、ジプロピルボラン、ジブチルボラン、ジフェニルボランなどのジアルキルボラン、メチルアルミニウムジハイドライド、エチルアルミニウムジハイドライド、プロピルアルミニウムジハイドライド、ブチルアルミニウムジハイドライド、フェニルアルミニウムジハイドライドなどのアルキルアルミニウムジハイドライド、ジメチルアルミニウムハイドライド、ジエチルアルミニウムハイドライド、ジプロピルアルミニウムハイドライド、ジノルマルブチルアルミニウムハイドライド、ジイソブチルアルミニウムハイドライド、ジフェニルアルミニウムハイドライドなどのジアルキルアルミニウムハイドライド、メチルシラン、エチルシラン、プロピルシラン、ブチルシラン、フェニルシラン、ジメチルシラン、ジエチルシラン、ジプロピルシラン、ジブチルシラン、ジフェニルシラン、トリメチルシラン、トリエチルシラン、トリプロピルシラン、トリブチルシラン、トリフェニルシランなどのシラン類、メチルゲルマン、エチルゲルマン、プロピルゲルマン、ブチルゲルマン、フェニルゲルマン、ジメチルゲルマン、ジエチルゲルマン、ジプロピルゲルマン、ジブチルゲルマン、ジフェニルゲルマン、トリメチルゲルマン、トリエチルゲルマン、トリプロピルゲルマン、トリブチルゲルマン、トリフェニルゲルマンなどのゲルマン類などが挙げられる。
【００８２】
これらの中でも、ジイソブチルアルミニウムハイドライド、ジエチルアルミニウムハイドライドが好ましく、ジイソブチルアルミニウムハイドライドが特に好ましい。
【００８３】
本発明に係る共役ジエン重合体の製造方法において、ペンタフルオロフェニルボレート塩（Ｂ）、周期律表第２族、１２族及び１３族から選ばれる元素の有機金属化合物（Ｃ）の添加順序は、特に制限はないが、例えば次の順序で行うことができる。
【００８４】
（１）不活性有機溶媒中、共役ジエン化合物モノマーの存在下又は不存在下に（Ｃ）成分を添加し、（Ａ）成分と（Ｂ）成分を任意の順序で添加する。
【００８５】
（２）不活性有機溶媒中、共役ジエン化合物モノマーの存在下又は不存在下に（Ｃ）成分を添加し、上述した分子量調節剤を添加した後、（Ａ）成分と（Ｂ）成分を任意の順序で添加する。
【００８６】
（３）不活性有機溶媒中、共役ジエン化合物モノマーの存在下又は不存在下に（Ａ）成分を添加し、（Ｃ）成分と上述した分子量調節剤を任意の順序で添加した後、（Ｂ）成分を添加する。
【００８７】
（４）不活性有機溶媒中、共役ジエン化合物モノマーの存在下又は不存在下に（Ｂ）成分を添加し、（Ｃ）成分と上述した分子量調節剤を任意の順序で添加した後、（Ａ）成分を添加する。
【００８８】
（５）不活性有機溶媒中、共役ジエン化合物モノマーの存在下又は不存在下に（Ｃ）成分を添加し、（Ａ）成分と（Ｂ）成分を任意の順序で添加した後、上述した分子量調節剤を添加する。
【００８９】
ここで、最初に添加するモノマーは、モノマーの全量であっても、一部であってもよい。
【００９０】
重合方法は、特に制限はなく、１，３−ブタジエンなどの共役ジエン化合物モノマーそのものを重合溶媒とする塊状重合（バルク重合）、又は溶液重合などを適用できる。溶液重合での溶媒としては、ブタン、ペンタン、ヘキサン、ヘプタン等の脂肪族炭化水素、シクロペンタン、シクロヘキサン等の脂環式炭化水素、ベンゼン、トルエン、キシレン、エチルベンゼン、クメン等の芳香族炭化水素、上記のオレフィン化合物やシス−２−ブテン、トランス−２−ブテン等のオレフィン系炭化水素等が挙げられ、中でも、ベンゼン、トルエン、キシレン、シクロヘキサン、あるいは、シス−２−ブテンとトランス−２−ブテンとの混合物などが好適に用いられる。これらの溶媒は、一種を単独で用いてもよく、二種以上を組み合わせて用いてもよい。
【００９１】
共役ジエン重合体の重合の停止は、通常の方法で水、アルコール、有機酸または無機酸および／またはフェノールの添加により行うことができる。この中でも、分散性が良く、好ましい重合停止剤としては、水や低級アルコールなどが挙げられる。
低級アルコールとしては、炭素数が５以下のものがよく、具体的にはメタノール、エタノール、プロパノール、イソプロパノール、ブタノール、ｔｅｒ−ブチルアルコール、ペンタノールとそれらの異性体などが挙げられる。これらは単独で用いても、２種以上を混合して用いてもよい。
水の使用量としては、トータルの原料混合溶液に対する割合が１．３８×１０−８〜９．９ｖｏｌ％であることが好ましく、２．７６×１０−８〜５ｖｏｌ％であることがより好ましく、４．１４×１０−８〜３ｖｏｌ％であることがさらにより好ましい。トータルの原料混合溶液とは、反応器へ仕込む原料であるジエン系モノマーと、シクロへキサン、ブテンなどの有機溶媒の混合溶液と、変性前に添加する原料混合溶液との総和量である。
【００９２】
本実施形態においては、重合停止剤と酸化防止剤を同時に添加してもよいし、重合停止剤の後、酸化防止剤を添加してもよいし、酸化防止剤と重合停止剤を添加する順序が逆になってもよい。また、重合停止剤が水以外の場合、酸化防止剤の添加を省略することもできる。
【００９３】
酸化防止剤としては、例えばフェノール系酸化防止剤として、４，６−ビス（オクチルメチル）−ｏ−クレゾール（ＣＡＳ−Ｎｏ．１１０５５３−２７−０）、オクタデシル−３−（３，５−ジｔｅｒｔブチル−４−ヒドロキシフェニル）プロピオネート（ＣＡＳＮｏ．２０８２−７９−３）、ペンタエリスリトールテトラキス〔３（３，５−ジｔｅｒｔブチル−４−ヒドロキシフェニル）プロピオネート〕（ＣＡＳ−Ｎｏ．６６８３−１９−８）等が挙げられる。他には、リン系酸化防止剤等も挙げられる。
【００９４】
酸化防止剤の添加量としては、安定に保存したい期間によって、適宜必要量を添加すればよいが、ジエン系モノマー１モルに対して、５×１０−６〜３×１０−４モルが好ましく、１×１０−５〜２×１０−４モルがより好ましい。この酸化防止剤の量が少な過ぎても、耐劣化機能が得られず、また多過ぎた場合には、着色原因となるため好ましくない。
【００９５】
また、本実施形態においては、重合時に公知の分子量調節剤、例えば、シクロオクタジエン、アレンなどの非共役ジエン類、エチレン、プロピレン、ブテン−１などのα−オレフィン類、水素などを使用することができる。
【００９６】
重合温度は−３０〜１００℃の範囲が好ましく、３０〜８０℃の範囲が特に好ましい。重合時間は５分〜１２時間の範囲が好ましく、１０分〜６時間が特に好ましい。また、重合圧は、常圧又は１０気圧（ゲージ圧）程度までの加圧下で行うことができる。
【００９７】
また、本実施形態により製造された共役ジエン重合体は、ミクロ構造が、１，４−シス
構造が８０〜９９.９％、及び１，２−ビニル構造が０．１〜２０％であることが好ましい。また、該共役ジエン重合体の［η］としては、好ましくは０．１〜１０、さらに好ましくは１〜７、特に好ましくは１.５〜５に制御することができる。
【００９８】
本発明で得られる共役ジエン重合体の数平均分子量（Ｍｎ）としては、好ましくは、１００００〜１００００００、さらに好ましくは１０００００〜７０００００、特に好ましくは１５００００〜５５００００が挙げられる。また、該共役ジエン重合体の重量平均分子量（Ｍｗ）と数平均分子量（Ｍｎ）の比（Ｍｗ／Ｍｎ）としては、好ましくは１．５〜１０さらに好ましくは１．５〜７、特に好ましくは１.５〜５が挙げられる。Ｍｗ／Ｍｎが小さいと加工性が悪化する場合がある。
【００９９】
本実施形態により製造された重合体は、全ての種類の成型加工が可能であり、フィルム、電気絶縁材料、包装材料、電池材料等に使用できる。また、加硫物を製造することができるため、例えば、タイヤ、ホース、履物部材、工業用ベルト、医療用ゴム、スポーツ用品、クローラ又はパッキンを製造するために、並びにビニル芳香族化合物、例えば、ポリスチレンおよび塊状法により製造されたＡＢＳ−ポリマーを基礎とするポリマーの耐衝撃性変性のために使用することもできる。
【実施例】
【０１００】
以下に本発明に基づく実施例について具体的に記載する。
【０１０１】
（実施例１）
室温、窒素雰囲気下、トリフェニルカルベニウムテトラキスペンタフルオロフェニルボレート２．３ｇを、予め脱水した混合溶媒（トルエン１００容に対し、オルトジクロロベンゼン２．５容）で５００ｍｌまで希釈することにより、オレンジ色の均一な溶液を得た。濃度は４．６ｇ／Ｌ（５ｍｍｏｌ／Ｌ）である。
【０１０２】
（実施例２）
室温、窒素雰囲気下、トリフェニルカルベニウムテトラキスペンタフルオロフェニルボレート４．６１ｇに、予め脱水したオルトジクロロベンゼン２３ｍｌを加え、濃赤褐色の溶液を得た。この溶液を予め脱水したトルエンで５００ｍｌまで希釈することにより、オレンジ色の均一な溶液を得た。濃度は９．２ｇ／Ｌ（１０ｍｍｏｌ／Ｌ）である。
【０１０３】
（実施例３）
室温、窒素雰囲気下、トリフェニルカルベニウムテトラキスペンタフルオロフェニルボレート９．２２ｇに、予め脱水したオルトジクロロベンゼン４６ｍｌを加え、濃赤褐色の溶液を得た。この溶液を予め脱水したトルエンで５００ｍｌまで希釈することにより、オレンジ色の均一な溶液を得た。濃度は１８．４ｇ／Ｌ（２０ｍｍｏｌ／Ｌ）である。
【０１０４】
（実施例４）
室温、窒素雰囲気下、トリフェニルカルベニウムテトラキスペンタフルオロフェニルボレート２３．１ｇに、予め脱水したオルトジクロロベンゼン７０ｍｌを加え、濃赤褐色の溶液を得た。この溶液を予め脱水したトルエンで５００ｍｌまで希釈することにより、濃オレンジ色の均一な溶液を得た。濃度は４６．２ｇ／Ｌ（５０ｍｍｏｌ／Ｌ）である。
【０１０５】
（実施例５）
室温、窒素雰囲気下、トリフェニルカルベニウムテトラキスペンタフルオロフェニルボレート４６．１ｇに、予め脱水したオルトジクロロベンゼン７０ｍｌを加え、濃赤褐色の溶液を得た。この溶液を予め脱水したトルエンで５００ｍｌまで希釈することにより、濃オレンジ色の均一な溶液を得た。濃度は９２．２ｇ／Ｌ（１００ｍｍｏｌ／Ｌ）である。
【０１０６】
（実施例６）
室温、窒素雰囲気下、トリフェニルカルベニウムテトラキスペンタフルオロフェニルボレート４５．０ｇに、予め脱水したオルトジクロロベンゼン３０ｍｌを加え、濃赤褐色の溶液を得た。この溶液を予め脱水したトルエンで２５０ｍｌまで希釈することにより、濃赤褐色の均一な溶液を得た。濃度は１８０ｇ／Ｌ（１９５ｍｍｏｌ／Ｌ）である。
【０１０７】
（比較例１）
室温、窒素雰囲気下、トリフェニルカルベニウムテトラキスペンタフルオロフェニルボレート４.５ｇに、予め脱水した流動パラフィン２０ｍｌとジルコニアビーズを加え、回転ボールミルで粉砕することにより、黄色のスラリーを得た。流動パラフィンで希釈し、濃度が１８０ｇ／Ｌ（１９５ｍｍｏｌ／Ｌ）となるように調製した。
【０１０８】
（比較例２）
比較例１で得られたスラリーを流動パラフィンで希釈し、濃度が４６．２ｇ／Ｌ（５０ｍｍｏｌ／Ｌ）となるように調製した。
【０１０９】
（比較例３）
室温、窒素雰囲気下、トリフェニルカルベニウムテトラキスペンタフルオロフェニルボレート９.９ｇに、予め脱水したトルエンを加えて２５ｍｌまで希釈することにより、濃赤褐色の均一な溶液を得た。濃度は３９７ｇ／Ｌ（４３０ｍｍｏｌ／Ｌ）である。
【０１１０】
重合体のミクロ構造は赤外吸収スペクトル分析によって行った。シス７４０ｃｍ-1、トランス９６７ｃｍ-1、ビニル９１０ｃｍ-1の吸収強度比からミクロ構造を算出した。
【０１１１】
重量平均分子量（Ｍｗ）、数平均分子量（Ｍｎ）、および分子量分布（Ｍｗ／Ｍｎ）は４０℃でテトラヒドロフランを溶媒としたＧＰＣ（カラム：Ｓｈｏｄｅｘ  ＫＦ−８０５Ｌ×２本）により測定した重合体の溶出曲線より、標準ポリスチレン換算の値として求めた。
【０１１２】
固有粘度（［η］）は、トルエン溶液を使用して、３０℃で測定した。
【０１１３】
（合成例１）
内容量１．７Ｌのオートクレーブの内部を窒素置換し、シクロヘキサン３８０ｍｌ、ブタジエン２２０ｍｌを仕込んで攪拌する。次いで、水６μｌを添加して３０℃で３０分間攪拌を続けた。２０℃、１気圧換算で１００ｍｌの水素を積算マスフロメーターで計量して注入し、次いで、トリエチルアルミニウム（ＴＥＡ）１ｍｏｌ／Ｌのシクロヘキサン溶液０．６ｍｌを添加して３分間攪拌後、シクロペンタジエニルバナジウムトリクロライド（ＣｐＶＣｌ3 ）５ｍｍｏｌ／Ｌのトルエン溶液０．９ｍｌ、実施例１で得られたトリフェニルカルベニウムテトラキス（ペンタフルオロフェニル）ボレート（Ｐｈ3 ＣＢ（Ｃ6 Ｆ5 ）4 ）５ｍｍｏｌ／Ｌの溶液１．３５ｍｌの順に加え、重合温度４０℃で３０分間重合を行った。反応後、２，６−ジ−ｔ−ブチル−ｐ−クレゾールを含有するエタノールを注入して反応を停止させた後、溶媒を蒸発させ乾燥させてポリブタジエン７０．７ｇを得た。表１（合成例１）に得られたポリブタジエンの物性を示した。
【０１１４】
（合成例２）
実施例２で得られたトリフェニルカルベニウムテトラキス（ペンタフルオロフェニル）ボレート（Ｐｈ3 ＣＢ（Ｃ6 Ｆ5 ）4 ）１０ｍｍｏｌ／Ｌの溶液０．６８ｍｌを用いた他は合成例１と同様の重合を行い、ポリブタジエン７１．４ｇを得た。表１（合成例２）に得られたポリブタジエンの物性を示した。
【０１１５】
（合成例３）
実施例３で得られたトリフェニルカルベニウムテトラキス（ペンタフルオロフェニル）ボレート（Ｐｈ3 ＣＢ（Ｃ6 Ｆ5 ）4 ）２０ｍｍｏｌ／Ｌの溶液０．３４ｍｌを用いた他は合成例１と同様の重合を行い、ポリブタジエン７１．１ｇを得た。表１（合成例３）に得られたポリブタジエンの物性を示した。
【０１１６】
（合成例４）
実施例４で得られたトリフェニルカルベニウムテトラキス（ペンタフルオロフェニル）ボレート（Ｐｈ3 ＣＢ（Ｃ6 Ｆ5 ）4 ）５０ｍｍｏｌ／Ｌの溶液０．１４ｍｌを用いた他は合成例１と同様の重合を行い、ポリブタジエン７２．０ｇを得た。表１（合成例４）に得られたポリブタジエンの物性を示した。
【０１１７】
（合成例５）
実施例５で得られたトリフェニルカルベニウムテトラキス（ペンタフルオロフェニル）ボレート（Ｐｈ3 ＣＢ（Ｃ6 Ｆ5 ）4 ）１００ｍｍｏｌ／Ｌの溶液６８μｌを用いた他は合成例１と同様の重合を行い、ポリブタジエン７２．６ｇを得た。表１（合成例５）に得られたポリブタジエンの物性を示した。
【０１１８】
（合成例６）
実施例６で得られたトリフェニルカルベニウムテトラキス（ペンタフルオロフェニル）ボレート（Ｐｈ3 ＣＢ（Ｃ6 Ｆ5 ）4 ）１９５ｍｍｏｌ／Ｌの溶液３５μｌを用いた他は合成例１と同様の重合を行い、ポリブタジエン７７．８ｇを得た。表１（合成例６）に得られたポリブタジエンの物性を示した。
【０１１９】
（合成例７）
比較例１で得られたトリフェニルカルベニウムテトラキス（ペンタフルオロフェニル）ボレート（Ｐｈ3 ＣＢ（Ｃ6 Ｆ5 ）4 ）１９５ｍｍｏｌ／Ｌのスラリー３５μｌを用いた他は合成例１と同様の重合を行い、ポリブタジエン３８．２ｇを得た。表１（合成例７）に得られたポリブタジエンの物性を示した。ポリブタジエン中に茶褐色の異物を認めた。
【０１２０】
（合成例８）
比較例２で得られたトリフェニルカルベニウムテトラキス（ペンタフルオロフェニル）ボレート（Ｐｈ3 ＣＢ（Ｃ6 Ｆ5 ）4 ）５０ｍｍｏｌ／Ｌのスラリー０．１４ｍｌを用いた他は合成例１と同様の重合を行い、ポリブタジエン４９．２ｇを得た。表１（合成例８）に得られたポリブタジエンの物性を示した。ポリブタジエン中にわずかに茶褐色の異物を認めた。  
【０１２１】
（合成例９）
比較例３で得られたトリフェニルカルベニウムテトラキス（ペンタフルオロフェニル）ボレート（Ｐｈ3 ＣＢ（Ｃ6 Ｆ5 ）4 ）４３０ｍｍｏｌ／Ｌの溶液１６μｌを用いた他は合成例１と同様の重合を行い、ポリブタジエン４０．４ｇを得た。表１（合成例９）に得られたポリブタジエンの物性を示した。ポリブタジエン中に茶褐色の異物を認めた。
【０１２２】
【表１】
2018104548.tif 000003
【０１２３】
（合成例１０）Ｙ系触媒
内容量２Ｌのオートクレーブの内部を窒素置換し、トルエン３９０ｍｌ及びブタジエン２１０ｍｌからなる溶液を仕込み、２５℃で水素をゲージ圧１．０ｋｇｆ／ｃｍ２まで加圧導入し、溶液の温度を３０℃とした後、ジエチルアルミニウムハイドライド（ＤＥＡＨ）のトルエン溶液（２ｍｏｌ／Ｌ）０．２ｍｌを添加し、毎分５５０回転で３分間攪拌した。次にトリス[Ｎ，Ｎ−ビス（トリメチルシリル）アミド]イットリウムのトルエン溶液（２０ｍｍｏｌ／Ｌ）０．６ｍｌを添加して４分間攪拌したのち、４０℃まで昇温して実施例３で得られたトリフェニルカルベニウムテトラキス（ペンタフルオロフェニル）ボレート（Ｐｈ3 ＣＢ（Ｃ6 Ｆ5 ）4 ）２０ｍｍｏｌ／Ｌの溶液１．２ｍｌを添加して重合を開始した。４０℃で３０分重合後、老化防止剤を含むエタノール／ヘプタン（１／１）溶液５ｍｌを添加し、重合を停止した。オートクレーブの内部を放圧した後、重合液をエタノールに投入し、ポリブタジエンを回収した。次いで回収したポリブタジエンを７０℃で３時間真空乾燥して、５４．９ｇのポリブタジエンを得た。重合結果を表２に示した。
【０１２４】
（合成例１１）Ｙ系触媒
内容量２Ｌのオートクレーブの内部を窒素置換し、トルエン３９０ｍｌ及びブタジエン２１０ｍｌからなる溶液を仕込んだ。溶液の温度を３０℃とした後、トリエチルアルミニウム（ＴＥＡ）のシクロヘキサン溶液（２ｍｏｌ／Ｌ）１．５ｍｌを添加し、毎分５００回転で３分間攪拌した。次に、イットリウム（III）トリス（２，２，６，６−テトラメチル−３，５−ヘプタンジオエート）（Ｙ（ｄｐｍ）3）のトルエン溶液（０．０５ｍｏｌ／Ｌ）０．６ｍｌを添加して、３０℃で２分間熟成したのち、実施例５で得られたトリフェニルカルベニウムテトラキス（ペンタフルオロフェニル）ボレート（Ｐｈ3 ＣＢ（Ｃ6 Ｆ5 ）4 ）１００ｍｍｏｌ／Ｌの溶液０．６ｍｌを添加した。１０℃で２５分間重合した後、老化防止剤を含むエタノール溶液３ｍｌを添加し、重合を停止した。オートクレーブの内部を放圧した後、重合液にエタノールを投入し、ポリブタジエンを回収した。次いで回収したポリブタジエンを７０℃で３時間真空乾燥して、７．７ｇのポリブタジエンを得た。重合結果を表２に示した。
【０１２５】
（合成例１２）Ｙ系触媒
内容量２Ｌのオートクレーブの内部を窒素置換し、トルエン３９０ｍｌ及びブタジエン２１０ｍｌからなる溶液を仕込み、溶液の温度を３０℃とした後、トリエチルアルミニウム（ＴＥＡ）のシクロヘキサン溶液（２ｍｏｌ／Ｌ）６．２５ｍｌを添加し、毎分５００回転で３分間攪拌した。次に、イットリウム（III）トリス（２，２，６，６−テトラメチル−３，５−ヘプタンジオエート）（Ｙ（ｄｐｍ）3）のトルエン溶液（５０ｍｍｏｌ／Ｌ）０．１５ｍｌを添加して４０℃まで加温した。２分間攪拌したのち、実施例４で得られたトリフェニルカルベニウムテトラキス（ペンタフルオロフェニル）ボレート（Ｐｈ3 ＣＢ（Ｃ6 Ｆ5 ）4 ）５０ｍｍｏｌ／Ｌの溶液０．３ｍｌを添加し、８０℃まで昇温した。８０℃で１５分重合後、老化防止剤を含むエタノール溶液３ｍｌを添加し、重合を停止した。オートクレーブの内部を放圧した後、重合液をエタノールに投入し、ポリブタジエンを回収した。次いで回収したポリブタジエンを７０℃で３時間真空乾燥して、３９．７ｇのポリブタジエンを得た。重合結果を表２に示した。
【０１２６】
（合成例１３）Ｇｄ系触媒
内容量１．５Ｌのオートクレーブの内部を窒素置換し、シクロヘキサン溶媒２４５ｍｌ及びブタジエン２５０ｍｌからなる溶液を仕込んだ。次いで、トリエチルアルミニウム（ＴＥＡＬ）のシクロヘキサン溶液（２ｍｏｌ／Ｌ）１．５ｍｌを添加した。次に、トリス（２，２，６，６−テトラメチル−３，５−ヘプタンジオナト）ガドリニウム（Ｇｄ（ｄｐｍ）３）のトルエン溶液（０．００３ｍｏｌ／Ｌ）１．３５ｍｌを添加した後、実施例３で得られたトリフェニルカルベニウムテトラキス（ペンタフルオロフェニル）ボレート（Ｐｈ3 ＣＢ（Ｃ6 Ｆ5 ）4 ）２０ｍｍｏｌ／Ｌの溶液０．４ｍｌを添加した。４０℃で２５分間重合した後、老化防止剤を含むエタノール溶液３ｍｌを添加し、重合を停止した。オートクレーブの内部を放圧した後、重合液にエタノールを投入し、ポリブタジエンを回収した。次いで、回収したポリブタジエンを７０℃で３時間真空乾燥して、２４．３ｇのポリブタジエンを得た。重合結果を表２に示した。
【０１２７】
（合成例１４）Ｔｂ系触媒
内容量１．５Ｌのオートクレーブの内部を窒素置換し、シクロヘキサン溶媒２５０ｍｌ及びブタジエン２５０ｍｌからなる溶液を仕込んだ。次いで、トリエチルアルミニウム（ＴＥＡＬ）のシクロヘキサン溶液（２ｍｏｌ／Ｌ）１．０ｍｌを添加した。次に、トリス（２，２，６，６−テトラメチル−３，５−ヘプタンジオナト）テルビウム（Ｔｂ（ｄｐｍ）3）のシクロヘキサン溶液（０．０１ｍｏｌ／Ｌ）０．２ｍｌを添加した後、実施例３で得られたトリフェニルカルベニウムテトラキス（ペンタフルオロフェニル）ボレート（Ｐｈ3 ＣＢ（Ｃ6 Ｆ5 ）4 ）２０ｍｍｏｌ／Ｌの溶液０．２ｍｌを添加した。５０℃で２５分間重合した後、老化防止剤を含むエタノール溶液３ｍｌを添加し、重合を停止した。オートクレーブの内部を放圧した後、重合液にエタノールを投入し、ポリブタジエンを回収した。次いで、回収したポリブタジエンを８０℃で３時間真空乾燥して、３４．５ｇのポリブタジエンを得た。重合結果を表２に示した。
【０１２８】
（合成例１５）Ｎｄ系触媒
内容量１．５Ｌのオートクレーブの内部を窒素置換し、シクロヘキサン溶媒２４５ｍｌ及びブタジエン２５０ｍｌからなる溶液を仕込んだ。次いで、トリエチルアルミニウム（ＴＥＡＬ）のシクロヘキサン溶液（２ｍｏｌ／Ｌ）１．０ｍｌを添加した。次に、バーサチック酸ネオジム（Ｎｄ（Ｖｅｒ）３）のシクロヘキサン溶液（０．０１ｍｏｌ／Ｌ）０．２ｍｌを添加した後、実施例３で得られたトリフェニルカルベニウムテトラキス（ペンタフルオロフェニル）ボレート（Ｐｈ3ＣＢ（Ｃ6 Ｆ5 ）4 ）２０ｍｍｏｌ／Ｌの溶液０．２ｍｌを添加した。５０℃で２５分間重合した後、老化防止剤を含むエタノール溶液３ｍｌを添加し、重合を停止した。オートクレーブの内部を放圧した後、重合液にエタノールを投入し、ポリブタジエンを回収した。次いで、回収したポリブタジエンを８０℃で３時間真空乾燥して、８．７ｇのポリブタジエンを得た。重合結果を表２に示した。
【０１２９】
（合成例１６）Ｌａ系触媒
内容量１．５Ｌのオートクレーブの内部を窒素置換し、シクロヘキサン溶媒２４５ｍｌ及びブタジエン２５０ｍｌからなる溶液を仕込んだ。次いで、トリエチルアルミニウム（ＴＥＡＬ）のシクロヘキサン溶液（２ｍｏｌ／Ｌ）１．０ｍｌを添加した。次に、トリス（２，２，６，６−テトラメチル−３，５−ヘプタンジオナト）ランタン（Ｌａ（ｄｐｍ）３）のトルエン溶液（０．０１ｍｏｌ／Ｌ）０．２ｍｌを添加した後、実施例３で得られたトリフェニルカルベニウムテトラキス（ペンタフルオロフェニル）ボレート（Ｐｈ3ＣＢ（Ｃ6 Ｆ5 ）4 ）２０ｍｍｏｌ／Ｌの溶液０．２ｍｌを添加した。５０℃で２５分間重合した後、老化防止剤を含むエタノール溶液３ｍｌを添加し、重合を停止した。オートクレーブの内部を放圧した後、重合液にエタノールを投入し、ポリブタジエンを回収した。次いで、回収したポリブタジエンを８０℃で３時間真空乾燥して、１３．６ｇのポリブタジエンを得た。重合結果を表２に示した。
【０１３０】
（合成例１７）Ｄｙ系触媒
内容量１．５Ｌのオートクレーブの内部を窒素置換し、シクロヘキサン溶媒２４５ｍｌ及びブタジエン２５０ｍｌからなる溶液を仕込んだ。次いで、トリエチルアルミニウム（ＴＥＡＬ）のシクロヘキサン溶液（２ｍｏｌ／Ｌ）１．０ｍｌを添加した。次に、トリス（２，２，６，６−テトラメチル−３，５−ヘプタンジオナト）ジスプロシウム（Ｄｙ（ｄｐｍ）３）のトルエン溶液（０．００５ｍｏｌ／Ｌ）０．４ｍｌを添加した後、実施例３で得られたトリフェニルカルベニウムテトラキス（ペンタフルオロフェニル）ボレート（Ｐｈ3ＣＢ（Ｃ6 Ｆ5 ）4 ）２０ｍｍｏｌ／Ｌの溶液０．２ｍｌを添加した。５０℃で２５分間重合した後、老化防止剤を含むエタノール溶液３ｍｌを添加し、重合を停止した。オートクレーブの内部を放圧した後、重合液にエタノールを投入し、ポリブタジエンを回収した。次いで、回収したポリブタジエンを８０℃で３時間真空乾燥して、３３．５ｇのポリブタジエンを得た。重合結果を表２に示した。
【０１３１】
【表２】
2018104548.tif 000004
【産業上の利用可能性】
【０１３２】
本発明により、幅広い濃度範囲でペンタフルオロフェニルボレート塩の均一溶液を用いた重合触媒系を提供できる。また、本発明によれば、懸濁液や高濃度溶液と比較して異物の少ない優れた重合体を与えるペンタフルオロフェニルボレート塩の均一溶液を用いた重合触媒系を提供することもできる。本発明のペンタフルオロフェニルボレート塩の均一溶液を用いた重合触媒系は、溶液タンクや溶媒回収プロセスの小型化や、重合体品質の向上に貢献するものである。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
芳香族炭化水素とハロゲン化炭化水素とで構成された混合溶媒にペンタフルオロフェニルボレート塩が溶解した溶液であり、
前記ペンタフルオロフェニルボレート塩の濃度が５ミリモル／リットルよりも高く、４３０ミリモル／リットル未満であることを特徴とする共役ジエンの重合用触媒溶液。
【請求項２】
前記芳香族炭化水素が炭素数１〜１２のアルキル基で置換されたアルキルベンゼンであることを特徴とする請求項１に記載の共役ジエンの重合用触媒溶液。
【請求項３】
前記芳香族炭化水素がトルエン、エチルベンゼン、キシレンから選ばれる化合物であることを特徴とする請求項１または２に記載の共役ジエンの重合用触媒溶液。
【請求項４】
前記ハロゲン化炭化水素が１，２−ジクロロベンゼンであることを特徴とする請求項１乃至３のいずれか１項に記載の共役ジエンの重合用触媒溶液。
【請求項５】
前記ペンタフルオロフェニルボレート塩が、トリフェニルカルベニウムテトラキス（ペンタフルオロフェニル）ボレートであることを特徴とする請求項１乃至４のいずれか１項に記載の共役ジエンの重合用触媒溶液。
【請求項６】
前記混合溶媒中における前記ハロゲン化炭化水素の含有量は、前記芳香族炭化水素１００容に対して、０．０１容〜１００容であることを特徴とする請求項１乃至５のいずれか１項に記載の共役ジエンの重合用触媒溶液。
【請求項７】
前記混合溶媒中における前記ハロゲン化炭化水素の含有量は、前記芳香族炭化水素１００容に対して、０．１容〜５０容であることを特徴とする請求項１乃至５のいずれか１項に記載の共役ジエンの重合用触媒溶液。
【請求項８】
請求項１乃至７のいずれか１項に記載の共役ジエンの重合用触媒溶液を用いて重合することを特徴とする共役ジエンの重合方法。
【手続補正３】
【補正対象書類名】明細書
【補正対象項目名】０００１
【補正方法】変更
【補正の内容】
【０００１】
本発明は、ペンタフルオロフェニルボレート塩の高濃度溶液を用いた共役ジエンの重合用触媒溶液及びそれを用いた重合方法に関するものである。
【手続補正４】
【補正対象書類名】明細書
【補正対象項目名】００１５
【補正方法】変更
【補正の内容】
【００１５】
本発明は、芳香族炭化水素と、ハロゲン化炭化水素を溶媒として併用することを特徴とするペンタフルオロフェニルボレート塩の溶液調製方法を提供する。これにより、均一溶液による溶液重合が可能となり、反応系内での濃度ムラや、局所的な異常反応を抑制し、異物が少なく機械的特性に優れる共役ジエン重合体を提供できる。